(57)【要約】【課題】ホルムアルデヒド放散量が低く、耐水性能が高い木質ボード及びその製造方法を提供する。【解決手段】含水率１３０％の木質繊維に、分子量２００のポリエチレングリコールを樹脂固形分に対して５重量％添加した尿素・メラミン樹脂を、木質絶乾重量に対し１５重量％を噴霧し、その後、ドライヤーで含水率を１０％まで乾燥させた。この乾燥木質繊維を厚さ１００ｍｍにマット成形した後、熱板温度１８０℃、圧締時間６０秒、初期圧締圧力４０Ｋｇ／ｃｍ２でプレスし、厚さ４ｍｍの木質繊維ボードを製造した。なお、尿素・メラミン樹脂としては、尿素０．５モル及びメラミン０．５モルに対して、ホルムアルデヒド１モルの比率で反応させた尿素・メラミン樹脂組成物を使用した。【選択図】        なし【特許請求の範囲】
【請求項１】
ホルムアルデヒド系接着剤を噴霧した木質繊維を、ホーミング成形してなる木質ボードにおいて、
前記ホルムアルデヒド系接着剤は、尿素及びメラミンの混合物、尿素またはメラミン１モルに対して、ホルムアルデヒド０．８〜１．０モルの比率で反応させた樹脂組成物であり、その樹脂固形分に対し、１．０重量％〜１０．０重量％のポリエチレングリコールを添加したものを使用したことを特徴とする木質ボード。
【請求項２】
前記ホルムアルデヒド系接着剤に添加する前記ポリエチレングリコールの分子量が２００〜１００００である請求項１に記載の木質ボード。
【請求項３】
ホルムアルデヒド系接着剤を噴霧した木質繊維をホーミング成形する木質ボードの製造方法において、
前記ホルムアルデヒド系接着剤は、尿素及びメラミンの混合物、尿素またはメラミン１モルに対して、ホルムアルデヒド０．８〜１．０モルの比率で反応させた樹脂組成物であり、その樹脂固形分に対し、１．０重量％〜１０．０重量％のポリエチレングリコールを添加したものを使用したことを特徴とする木質ボードの製造方法。
【発明の詳細な説明】
【技術分野】
【０００１】
この発明は、ホルムアルデヒド系接着剤を用いた木質ボード及びその製造方法、特に、ホルムアルデヒドの放散量が少なく、耐水性に優れた木質ボード及びその製造方法に関する。
【背景技術】
【０００２】
ホルムアルデヒド系接着剤を用いた木質ボードは、ホルムアルデヒド系接着剤を噴霧した木質繊維をホーミング成形することによって製造されるが、ＪＩＳ規格におけるホルムアルデヒドの放散量の性能区分Ｆ☆☆☆☆（Ｆフォースター）相当の木質ボード、即ち、ホルムアルデヒド放散量が０．３ｍｇ／ｌ以下の木質ボードは、ホルムアルデヒドの放散量を抑制するために、ホルムアルデヒド系接着剤中に含まれるホルムアルデヒド量を低減させていた。
【０００３】
しかしながら、ホルムアルデヒド系接着剤中のホルムアルデヒドの含有量を減少させると、ホルムアルデヒド系接着剤の木材への塗れ性が低下するため接着力が低下し、その結果、耐水性が悪化するので、メラミン樹脂または尿素樹脂、尿素・メラミン共縮合樹脂等のホルムアルデヒド系樹脂で、ホルムアルデヒド放散量が低く、耐水性能が高い木質ボードを製造するのは困難であった。
【０００４】
従って、従来は、木質ボードの製造に際し、ホルムアルデヒド系接着剤を噴霧した木質繊維をホーミング成形した後、ホルムアルデヒド捕捉剤が添加された水溶液を噴霧することにより、繊維板の調湿と同時に繊維板製造に用いられるホルムアルデヒド系接着剤による残存ホルムアルデヒドを捕集することで、木質ボードからのホルムアルデヒド放散量を抑制するようにしている。
【先行技術文献】
【特許文献】
【０００５】
【特許文献１】特開２００４−１８９８７３号公報
【発明の概要】
【発明が解決しようとする課題】
【０００６】
しかしながら、上述したように、ホルムアルデヒド捕捉剤が添加された水溶液を木質ボードの表面に噴霧することでホルムアルデヒド放散量を抑制する場合、木質ボードの表面平滑性を上げる目的でサンディング処理を行うと、当該水溶液が浸透した表層部が削り取られるので、ホルムアルデヒド放散量の抑制効果が低下したり、多量の水分を木質ボードの表面に噴霧するために表面平滑性が悪化したり、ホルムアルデヒド捕捉剤中に含まれる浸透剤により木質ボードの耐水性が低下したりするといった新たな問題が発生する。
【０００７】
そこで、この発明の課題は、ホルムアルデヒド放散量が低く、耐水性能が高い木質ボード及びその製造方法を提供することにある。
【課題を解決するための手段】
【０００８】
上記の課題を解決するため、請求項１に係る発明は、ホルムアルデヒド系接着剤を噴霧した木質繊維を、ホーミング成形してなる木質ボードにおいて、前記ホルムアルデヒド系接着剤は、尿素及びメラミンの混合物、尿素またはメラミン１モルに対して、ホルムアルデヒド０．８〜１．０モルの比率で反応させた樹脂組成物であり、その樹脂固形分に対し、１．０重量％〜１０．０重量％のポリエチレングリコールを添加したものを使用したことを特徴とする木質ボードを提供するものである。
【０００９】
また、請求項２に係る発明は、請求項１に係る発明の木質ボードにおいて、前記ホルムアルデヒド系接着剤に添加する前記ポリエチレングリコールの分子量が２００〜１００００であることを特徴としている。
【００１０】
また、上記の課題を解決するため、請求項３に係る発明は、ホルムアルデヒド系接着剤を噴霧した木質繊維をホーミング成形する木質ボードの製造方法において、前記ホルムアルデヒド系接着剤は、尿素及びメラミンの混合物、尿素またはメラミン１モルに対して、ホルムアルデヒド０．８〜１．０モルの比率で反応させた樹脂組成物であり、その樹脂固形分に対し、１．０重量％〜１０．０重量％のポリエチレングリコールを添加したものを使用したことを特徴とする木質ボードの製造方法を提供するものである。
【発明の効果】
【００１１】
以上のように、請求項３に係る発明の製造方法によって製造される請求項１に係る発明の木質ボードは、使用しているホルムアルデヒド系接着剤が、尿素及びメラミンの混合物、尿素またはメラミン１モルに対して、ホルムアルデヒド０．８〜１．０モルの比率で反応させた樹脂組成物であり、ホルムアルデヒド系接着剤中のホルムアルデヒドの含有量が少ないので、木質ボードからのホルムアルデヒド放散量を０．３ｍｇ／ｌ以下に抑制することができ、Ｆ☆☆☆☆の性能を確保することができる。
【００１２】
しかも、この木質ボードでは、使用しているホルムアルデヒド系接着剤の樹脂固形分に対して、１．０重量％〜１０．０重量％のポリエチレングリコールが添加されているので、Ｆ☆☆☆☆の性能を確保するために、ホルムアルデヒド系接着剤中のホルムアルデヒドの含有量を減少させても、十分な耐水性能を確保することができる。
【００１３】
なお、尿素及びメラミンの混合物、尿素またはメラミン１モルに対して反応させるホルムアルデヒドを０．８モル以上としたのは、反応させるホルムアルデヒドが０．８モルを下回ると、ポリエチレングリコールを添加しても、十分な耐水性能を確保することができなくなるからであり、ホルムアルデヒド系接着剤の樹脂固形分に対して添加するポリエチレングリコールを１０．０重量％以下としたのは、ポリエチレングリコールの添加量が１０．０重量％を上回ると、接着強度が低下したり、接着剤の硬化を阻害したりするおそれがあるからである。
【００１４】
ホルムアルデヒド系接着剤に添加するポリエチレングリコールの分子量が小さすぎると、ホルムアルデヒド系接着剤を噴霧した木質繊維をホーミング成形する際に揮発するおそれがあり、ポリエチレングリコールの分子量が大きすぎると、ホルムアルデヒド系接着剤に溶解せず、均一に混合させにくくなるので、請求項２に係る発明のように、ホルムアルデヒド系接着剤に添加するポリエチレングリコールの分子量は、２００〜１００００の範囲内に設定しておくことが望ましい。
【発明を実施するための形態】
【００１５】
以下、本発明の実施例について、表を参照して説明するが、本発明の木質ボード及びその製造方法はこれらの実施例に限定されるものではない。
【００１６】
（実施例１）
表１に示すように、含水率１３０％の木質繊維に、分子量２００のポリエチレングリコールを樹脂固形分に対して５重量％添加した尿素・メラミン樹脂を、木質絶乾重量に対し１５重量％を噴霧し、その後、ドライヤーで含水率を１０％まで乾燥させた。
この乾燥木質繊維を厚さ１００ｍｍにマット成形した後、熱板温度１８０℃、圧締時間６０秒、初期圧締圧力４０Ｋｇ／ｃｍ２でプレスし、厚さ４ｍｍの木質繊維ボードを製造した。
なお、尿素・メラミン樹脂としては、尿素０．５モル及びメラミン０．５モルに対して、ホルムアルデヒド１モルの比率で反応させた尿素・メラミン樹脂組成物を使用した。
【００１７】
（実施例２）
表１に示すように、含水率１３０％の木質繊維に、分子量２００のポリエチレングリコールを樹脂固形分に対して１０重量％添加した尿素・メラミン樹脂を、木質絶乾重量に対し１５重量％を噴霧し、その後、ドライヤーで含水率を１０％まで乾燥させた。
この乾燥木質繊維を厚さ１００ｍｍにマット成形した後、熱板温度１８０℃、圧締時間６０秒、初期圧締圧力４０Ｋｇ／ｃｍ２でプレスし、厚さ４ｍｍの木質繊維ボードを製造した。
なお、尿素・メラミン樹脂としては、尿素０．５モル及びメラミン０．５モルに対して、ホルムアルデヒド１モルの比率で反応させた尿素・メラミン樹脂組成物を使用した。
【００１８】
（実施例３）
尿素・メラミン樹脂の製造工程において、尿素０．５モルとメラミン０．５モルにホルムアルデヒド１モルの比率で配合した原料に、分子量６０００のポリエチレングリコールを樹脂固形分に対して１重量％添加し、尿素・メラミン樹脂を合成する。
表１に示すように、含水率１３０％の木質繊維に、このポリエチレングリコール含有尿素・メラミン樹脂を、木質絶乾重量に対し１５重量％を噴霧し、その後、ドライヤーで含水率を１０％まで乾燥させた。
この乾燥木質繊維を厚さ１００ｍｍにマット成形した後、熱板温度１８０℃、圧締時間６０秒、初期圧締圧力４０Ｋｇ／ｃｍ２でプレスし、厚さ４ｍｍの木質繊維ボードを製造した。
【００１９】
（実施例４）
尿素・メラミン樹脂の製造工程において、尿素０．５モルとメラミン０．５モルにホルムアルデヒド１モルの比率で配合した原料に、分子量６０００のポリエチレングリコールを樹脂固形分に対して３重量％添加し、尿素・メラミン樹脂を合成する。
表１に示すように、含水率１３０％の木質繊維に、このポリエチレングリコール含有尿素・メラミン樹脂を、木質絶乾重量に対し１５重量％を噴霧し、その後、ドライヤーで含水率を１０％まで乾燥させた。
この乾燥木質繊維を厚さ１００ｍｍにマット成形した後、熱板温度１８０℃、圧締時間６０秒、初期圧締圧力４０Ｋｇ／ｃｍ２でプレスし、厚さ４ｍｍの木質繊維ボードを製造した。
【００２０】
（実施例５）
尿素・メラミン樹脂の製造工程において、尿素０．５モルとメラミン０．５モルにホルムアルデヒド１モルの比率で配合した原料に、分子量１０００のポリエチレングリコールを樹脂固形分に対して３重量％添加し、尿素・メラミン樹脂を合成する。
表１に示すように、含水率１３０％の木質繊維に、このポリエチレングリコール含有尿素・メラミン樹脂を、木質絶乾重量に対し１５重量％を噴霧し、その後、ドライヤーで含水率を１０％まで乾燥させた。
この乾燥木質繊維を厚さ１００ｍｍにマット成形した後、熱板温度１８０℃、圧締時間６０秒、初期圧締圧力４０Ｋｇ／ｃｍ２でプレスし、厚さ４ｍｍの木質繊維ボードを製造した。
【００２１】
（比較例）
表１に示すように、含水率１３０％の木質繊維に、尿素・メラミン樹脂を、木質絶乾重量に対し１５重量％を噴霧し、その後、ドライヤーで含水率を１０％まで乾燥させた。
この乾燥木質繊維を厚さ１００ｍｍにマット成形した後、熱板温度１８０℃、圧締時間６０秒、初期圧締圧力４０Ｋｇ／ｃｍ２でプレスし、厚さ４ｍｍの木質繊維ボードを製造した。
なお、尿素・メラミン樹脂としては、尿素０．５モル及びメラミン０．５モルに対して、ホルムアルデヒド１モルの比率で反応させた尿素・メラミン樹脂組成物を使用した。
【００２２】
上述した実施例１〜５及び比較例のそれぞれに対してＪＩＳ規格Ａ５９０５に基づき２０℃吸水厚さ膨張率試験及び７０℃吸水厚さ膨張率試験を行うと共に、ホルムアルデヒド放散量を測定し、それぞれの結果を表１に示した。
【００２３】
【表１】
2011031523.tif 000002
【００２４】
〔２０℃吸水厚さ膨張率試験〕
幅５０ｍｍ×長さ５０ｍｍの試料片の厚さを測定した後、これを２０℃の水に２４時間浸漬し、試料片を取り出して濡れたままの試料片の厚さを測定し、次式によって膨張率を算出する。
膨張率（％）＝（ｔ２−ｔ１）／ｔ１×１００
ｔ１：吸水前の厚さ［ｍｍ］
ｔ２：吸水後の厚さ［ｍｍ］
【００２５】
〔７０℃吸水厚さ膨張率試験〕
幅５０ｍｍ×長さ５０ｍｍの試料片の厚さを測定した後、これを７０℃の温水に２時間浸漬し、さらに、常温水に１時間浸漬した後、試料片を取り出し、濡れたままの試料片の厚さを測定し、次式によって膨張率を算出する。
膨張率（％）＝（ｔ２−ｔ１）／ｔ１×１００
ｔ１：吸水前の厚さ［ｍｍ］
ｔ２：吸水後の厚さ［ｍｍ］
【００２６】
表１に示すように、実施例１〜５及び比較例の木質ボードは、ホルムアルデヒド放散量が全てＦ☆☆☆☆相当の性能を備えているが、ポリエチレングリコールを樹脂固形分に対して１〜１０重量％添加した尿素・メラミン樹脂を使用している実施例１〜５の木質ボードについては、ポリエチレングリコールを添加していない尿素・メラミン樹脂を使用している比較例の木質ボードに比べて、２０℃吸水厚さ膨張率試験及び７０℃吸水厚さ膨張率試験における膨張率が低下しており、耐水性能が向上していることがわかる。特に、７０℃吸水厚さ膨張率試験における膨張率は、比較例の木質ボードに対して、１０％程度低下しており、耐水性能がかなり向上していることがわかる。
【００２７】
以上のように、尿素０．５モル及びメラミン０．５モルに対して、ホルムアルデヒド１モルの比率で反応させた尿素・メラミン樹脂組成物を使用して製造された木質ボードは、ホルムアルデヒドの含有量が少ないので、木質ボードからのホルムアルデヒド放散量を０．３ｍｇ／ｌ以下に抑制することができ、Ｆ☆☆☆☆の性能を確保することができる。しかも、尿素・メラミン樹脂組成物には、その樹脂固形分に対してポリエチレングリコールを１〜１０重量％添加することによって、Ｆ☆☆☆☆の性能を確保するために、尿素・メラミン樹脂組成物中のホルムアルデヒドの含有量を減少させても、十分な耐水性能を確保することができる。
【００２８】
なお、上述した各実施例では、尿素０．５モル及びメラミン０．５モルに対して、ホルムアルデヒド１モルの比率で反応させた尿素・メラミン樹脂組成物からなるホルムアルデヒド系接着剤を使用しているが、これに限定されるものではなく、ホルムアルデヒド系接着剤は、尿素とメラミンの混合物１モル、メラミン１モル、尿素１モルまたはフェノール１モルに対して、ホルムアルデヒド０．８〜１．０モルの比率で反応させた尿素・メラミン樹脂組成物、メラミン樹脂、尿素樹脂、フェノール樹脂といった樹脂組成物を使用することができる。
【００２９】
また、反応させるホルムアルデヒドは、少なければ少ないほど、製造された木質ボードからのホルムアルデヒド放散量を抑制することができるが、反応させるホルムアルデヒドが０．８モルを下回ると、ポリエチレングリコールを添加しても、十分な耐水性能を確保することができなくなるので、０．８〜１．０モルの範囲に設定しておく必要がある。
【００３０】
また、ホルムアルデヒド系接着剤へのポリエチレングリコールの添加量が多いほうが、耐水性能が向上するが、ポリエチレングリコールの添加量が１０．０重量％を上回ると、接着強度が低下したり、接着剤の硬化を阻害したりするおそれがあるので、ホルムアルデヒド系接着剤の樹脂固形分に対して添加するポリエチレングリコールは、１０．０重量％以下に制限しておくことが望ましい。
【００３１】
また、ホルムアルデヒド系接着剤に添加するポリエチレングリコールの分子量が小さすぎると、ホルムアルデヒド系接着剤を噴霧した木質繊維をホーミング成形する際に揮発するおそれがあり、ポリエチレングリコールの分子量が大きすぎると、ホルムアルデヒド系接着剤に溶解せず、均一に混合させにくくなるので、ホルムアルデヒド系接着剤に添加するポリエチレングリコールの分子量は、２００〜１００００の範囲内に設定しておくことが望ましい。
【産業上の利用可能性】
【００３２】
本発明は、ホルムアルデヒド放散量が低く、耐水性能に優れた木質ボードに適用することができる。